Brevet FR3073523A1 (20190517)

REVENDICATIONS1. Utilisation d'un polyaryléthercétone sulfoné en tant qu'agent dispersant pour une poudre de résine de polyaryléthercétone dans une solution aqueuse.\n<CLM>\1\tUtilisation selon la revendication 1, dans laquelle le polyaryléthercétone est choisi dans le groupe constitué des poly- éther-cétones (PEK), des poly-éther-éther-cétones (PEEK), des poly-éther-éther-cétone-cétones (PEEKK), des poly-éthercétone-cétones (PEKK), des poly-éther-cétone-éther-cétonecétones (PEKEKK), des poly-éther-éther-cétone-éther-cétones (PEEKEK), des poly-éther-éther-éther-cétones (PEEEK), des poly-éther-diphényle-éther-cétone (PEDEK), de leurs mélanges et des copolymères comprenant ceux-ci, le polyaryléthercétone étant de préférence un poly-éther-cétone-cétone (PEKK).\n<CLM>\1\tUtilisation selon la revendication 1 ou 2, dans laquelle le polyaryléthercétone sulfoné est choisi dans le groupe constitué des poly-éther-cétones (PEK) sulfonés, des poly-éther-éthercétones (PEEK) sulfonés, des poly-éther-éther-cétone-cétones (PEEKK) sulfonés, des poly-éther-cétone-cétones (PEKK) sulfonés, des poly-éther-cétone-éther-cétone-cétones (PEKEKK) sulfonés, des poly-éther-éther-cétone-éther-cétones (PEEKEK) sulfonés, des poly-éther-éther-éther-cétones (PEEEK) sulfonés, des poly-éther-diphényle-éther-cétone (PEDEK) sulfonés, de leurs mélanges et des copolymères comprenant ceux-ci.\n<CLM>\1\tUtilisation selon l'une des revendications 1 à 3, dans laquelle le polyaryléthercétone sulfoné comporte un degré de sulfonation de 0,01 à 4, de préférence de 0,1 à 1 et de préférence encore de 0,1 à 0,5.\n<CLM>\1\tUtilisation selon l'une des revendications 1 à 4, dans laquelle le polyaryléthercétone sulfoné comporte des groupements sulfonés choisis parmi les groupements acides sulfoniques et/ou les 24 groupements sulfonates, la proportion molaire de groupements sulfonates dans le polyaryléthercétone sulfoné par rapport à l'ensemble des groupements sulfonés étant de préférence supérieure ou égale à 50 %, de préférence encore supérieure ou 5 égale à 80 %.\n<CLM>\1\tComposition comprenant une poudre de résine de polyaryléthercétone en suspension dans une solution aqueuse, la composition comprenant en outre un polyaryléthercétone 10 sulfoné.\n<CLM>\1\tComposition selon la revendication 6, dans laquelle le polyaryléthercétone est choisi dans le groupe constitué des polyéther-cétones (PEK), des poly-éther-éther-cétones (PEEK), des 15 poly-éther-éther-cétone-cétones (PEEKK), des poly-éther- cétone-cétones (PEKK), des poly-éther-cétone-éther-cétonecétones (PEKEKK), des poly-éther-éther-cétone-éther-cétones (PEEKEK), des poly-éther-éther-éther-cétones (PEEEK), des poly-éther-diphényle-éther-cétone (PEDEK), de leurs mélanges 20 et des copolymères comprenant ceux-ci, le polyaryléthercétone étant de préférence un poly-éther-cétone-cétone (PEKK).\n<CLM>\1\tComposition selon la revendication 6 ou 7, dans laquelle le polyaryléthercétone sulfoné est choisi dans le groupe constitué 25 des poly-éther-cétones (PEK) sulfonés, des poly-éther-éther- cétones (PEEK) sulfonés, des poly-éther-éther-cétone-cétones (PEEKK) sulfonés, des poly-éther-cétone-cétones (PEKK) sulfonés, des poly-éther-cétone-éther-cétone-cétones (PEKEKK) sulfonés, des poly-éther-éther-cétone-éther-cétones 30 (PEEKEK) sulfonés, des poly-éther-éther-éther-cétones (PEEEK) sulfonés, des poly-éther-diphényle-éther-cétone (PEDEK) sulfonés, de leurs mélanges et des copolymères comprenant ceux-ci. 35\n<CLM>\1\tComposition selon l'une des revendications 6 à 8, dans laquelle le polyaryléthercétone sulfoné comporte un degré de sulfonation de 0,01 à 4, de préférence de 0,01 à 1 et de préférence encore de 0,1 à 0,5. 25 5\n<CLM>\1\t10\n<CLM>\1\t15\n<CLM>\1\t20 2513.\n<CLM>\1\t30\n<CLM>\1\t35\n<CLM>\1\tComposition selon l'une des revendications 6 à 9, dans laquelle le polyaryléthercétone sulfoné comporte des groupements sulfonés choisis parmi les groupements acides sulfoniques et/ou les groupements sulfonates, la proportion molaire de groupements sulfonates dans le polyaryléthercétone sulfoné par rapport à l'ensemble des groupements sulfonés étant de préférence supérieure ou égale à 50 %, de préférence supérieure ou égale à 80 %. Composition selon l'une des revendications 6 à 10, dans laquelle la teneur massique en polyaryléthercétone sulfoné par rapport à la poudre de résine de polyaryléthercétone est de 0,1 à 20 %, de préférence de 0,5 à 5 %. Procédé de préparation d'un semi-produit comprenant une résine de polyaryléthercétone et des fibres de renfort, comprenant : la fourniture d'une composition selon l'une des revendications 6 à 11, et l'imprégnation de fibres de renfort avec cette composition ; le séchage des fibres de renfort imprégnées ; le chauffage des fibres de renfort imprégnées de sorte à fondre le polyaryléthercétone ; et optionnellement, une étape de calandrage. Procédé de préparation selon la revendication 12, dans lequel les fibres de renfort sont des fibres de carbone. Procédé de préparation selon la revendication 12 ou 13, dans lequel le semi-produit est choisi parmi un pré-imprégné ou une tape. Semi-produit susceptible d'être préparé selon le procédé de l'une des revendications 12 à\n<CLM>\1\tUtilisation d'un semi-produit selon la revendication 15 pour la fabrication de matériaux composites.